Способ изготовления биметаллического электрода путем электрошлаковой наплавки и способ утилизации металлургических шлаков восстановительной плавкой с использованием биметаллического электрода

2
2
3
1. Способ изготовления биметаллического электрода путем электрошлаковой наплавки, включающий расплавление шлака (60% CaF, 30% AlO, 10% СаО) с использованием графитового электрода, отличающийся тем, что графитовый электрод приводят в соприкосновение с нижним электродом, образующим донную часть отрезка стальной трубы, в которую засыпают шлак и пропускают ток, после расплавления шлака при одновременном прогреве стальной трубы до температуры 950-1000ºC, графитовый электрод удаляют и вводят наплавляемый медный электрод, опуская его в стальную трубу до касания со шлаком, замыкая таким образом электрическую цепь, ток устанавливают таким, чтобы стальная труба в течение всего процесса переплава меди наплавляемого электрода была в заданном интервале температур до окончания процесса наплавки, после чего. полученную заготовку охлаждают, удаляют нижний электрод, удаляют шлак над медью и пространство трубы над медью закрывают фланцем с вводной и выводной трубками, предназначенными для подачи и удаления охлаждающей жидкости, и металлическим держателем, способным выполнять функцию проводника тока.
2. Способ по п. 1, отличающийся тем, что устье вводной трубки располагают вблизи поверхности меди, а выводной - на уровне фланца.
2
3. Способ утилизации металлургических шлаков восстановительной плавкой в печи электрошлакового переплава, включающей тигель с подовым электродом и нерасходуемый электрод, отличающийся тем, что в качестве нерасходуемого электрода используют биметаллический медно-стальной электрод по п. 1, который закрепляют на электрододержателе, на трубках, медно-стального электрода закрепляют шланги, и подают охлаждающую жидкость, затем электрод опускают до касания с подовым электродом и подают напряжение, при этом через электрод пойдет ток, в этот момент начинают подсыпать смесь металлургического шлака или золы ТЭЦ с CaF после расплавления смеси и стабилизации режима по току подсыпают только металлургический шлак или золу ТЭЦ, затем добавляют соответствующий восстановитель и сливают расплав в форму, где он при охлаждении разделяется на - полезный продукт (металлический) и шлак.